(57)【要約】  使用者の皮膚表面（Ｓ）に取り付けられる接着ウエハと、ストーマからの排泄物を収集するための収集バッグ（８）とを備えるオストミー器具が開示される。収集バッグは接着ウエハに接続され、かつ接着ウエハは、使用者のストーマ（７）に対応する貫通穴（６）を有する。接着ウエハは、裏当て層（３）、第１転換可能接着剤組成物（２）、第２吸収性接着剤組成物（１）および剥離ライナを含み、かつ第２接着剤層は、第１厚さの中心部分と第２厚さの縁部分とを有し、第１厚さは第２厚さより大きい。
2018507013.tif 000002
【特許請求の範囲】
【請求項１】
使用者の皮膚表面に取り付けられる接着ウエハと、ストーマからの排泄物を収集するための収集バッグとを備え、前記バッグが前記接着ウエハに接続され、前記接着ウエハが、前記使用者の前記ストーマに対応する貫通穴を有し、かつ前記接着ウエハが、裏当て層、第１転換可能接着剤層、第２吸収性接着剤層および剥離ライナを備え、前記第１接着剤層が、少なくとも部分的に前記第２接着剤層の外縁部分の上に重なり、かつ前記第２接着剤層が、第１厚さの中心部分と第２厚さの外縁部分とを有し、前記第１厚さが前記第２厚さより大きい、オストミー器具。
【請求項２】
前記第２接着剤の前記縁部分が傾斜している、請求項１に記載のオストミー器具。
【請求項３】
前記第２接着剤の前記縁部分が前記第２接着剤層の平面に対して１０〜６０度の角度で傾斜している、請求項１または２に記載のオストミー器具。
【請求項４】
前記第１転換可能接着剤が半径方向に前記第２接着剤よりさらに延在している、請求項１〜３のいずれか一項に記載のオストミー器具。
【請求項５】
前記第２接着剤の前記第２厚さが３００μｍ未満である、請求項１〜４のいずれか一項に記載のオストミー器具。
【請求項６】
前記剥離ライナが前記第１転換可能接着剤組成物および前記第２接着剤組成物の両方と接触している、請求項１〜５のいずれか一項に記載のオストミー器具。
【請求項７】
前記第２接着剤組成物が前記第１転換可能接着剤組成物と前記剥離ライナとの間に位置する、請求項１〜６のいずれか一項に記載のオストミー器具。
【請求項８】
前記接着ウエハが、前記ストーマに対応する前記穴に隣接する中心部と、前記穴から離れる方向に前記接着ウエハの縁に隣接する周辺部とを有し、前記第２接着剤組成物が、少なくとも前記接着ウエハの前記中心部に位置する、請求項１〜７のいずれか一項に記載のオストミー器具。
【請求項９】
前記第２接着剤組成物が前記接着ウエハの前記中心部にのみ位置する、請求項１〜８のいずれか一項に記載のオストミー器具。
【請求項１０】
前記第１転換可能接着剤組成物が少なくとも前記接着ウエハの前記周辺部に位置する、請求項１〜９のいずれか一項に記載のオストミー器具。
【請求項１１】
前記剥離ライナが前記接着ウエハの前記周辺部において前記第１転換可能接着剤組成物と接触している、請求項１〜１０のいずれか一項に記載のオストミー器具。
【請求項１２】
前記剥離ライナが前記接着ウエハの前記中心部において前記第２接着剤組成物と接触している、請求項１〜１１のいずれか一項に記載のオストミー器具。
【請求項１３】
前記第１転換可能接着剤組成物が、ポリアクリレート類、ポリウレタン類およびポリシリコーン類からなる群から選択されるポリマーを含む、請求項１〜１２のいずれか一項に記載のオストミー器具。
【請求項１４】
前記第１転換可能接着剤組成物が、アルコール類、グリコール類、ペンタエリトリトール、トリメチルプロパン、グリセロール、脂肪族エポキシド類、ビスフェノールＡエポキシド類を含む芳香族エポキシド類、脂肪族ウレタン類、シリコーン類、ポリエスエル類およびポリエーテル類のアクリル酸エステル類またはメタクリル酸エステル類からなる群から選択される硬化性分子を含む、請求項１〜１３のいずれか一項に記載のオストミー器具。
【請求項１５】
前記第１転換可能接着剤組成物が光開始剤を含む、請求項１〜１４のいずれか一項に記載のオストミー器具。
【請求項１６】
前記第１転換可能接着剤組成物が、可視光に反応する光開始剤を含む、請求項１〜１５のいずれか一項に記載のオストミー器具。
【請求項１７】
前記第１転換可能接着剤組成物が、チタノセン光開始剤、チオニン／トリエタノールアミンを含む染料／開始助剤系、染料／ホウ酸塩系、染料／パーオキサイド系、およびカンフル−キノン／第三級アミンを含む１，２−ジケトン／開始助剤系からなる群から選択される光開始剤を含む、請求項１〜１６のいずれか一項に記載のオストミー器具。
【請求項１８】
前記第２吸収性接着剤組成物が、スチレン、イソプレン、ブタジエン、エチレンおよびブチレンからなる群から選択されるモノマー単位を含む、請求項１〜１７のいずれか一項に記載のオストミー器具。
【請求項１９】
前記第２吸収性接着剤組成物がスチレンブロックコポリマーを含む、請求項１〜１８のいずれか一項に記載のオストミー器具。
【請求項２０】
前記第２吸収性接着剤組成物が、スチレン−イソプレン−スチレン（ＳＩＳ）、スチレン−ブタジエン−スチレン（ＳＢＳ）、スチレン−イソブチレン−スチレン（ＳＩＢＳ）およびスチレン−エチレン／ブチレン−スチレン（ＳＥＢＳ）からなる群から選択されるスチレンブロックコポリマーを含む、請求項１〜１９のいずれか一項に記載のオストミー器具。
【請求項２１】
前記第２吸収性接着剤組成物がポリエチレンコポリマーを含む、請求項１〜２０のいずれか一項に記載のオストミー器具。
【請求項２２】
前記第２吸収性接着剤組成物が、エチレンビニルアセテート、エチレンビニルアセテート一酸化炭素、エチレンブチルアセテート、エチレンビニルアルコール、エチレンブチルアクリレート、エチレンブチルアクリレート一酸化炭素およびそれらの組合せからなる群から選択されるポリエチレンコポリマーを含む、請求項１〜２１のいずれか一項に記載のオストミー器具。
【請求項２３】
前記第２吸収性接着剤組成物がポリイソブチレン（ＰＩＢ）を含む、請求項１〜２２のいずれか一項に記載のオストミー器具。
【請求項２４】
前記第２吸収性接着剤組成物が吸収性材料を含む、請求項１〜２３のいずれか一項に記載のオストミー器具。
【請求項２５】
前記第２吸収性接着剤組成物が、親水コロイド、マイクロコロイド、塩および超吸収性粒子からなる群から選択される吸収性材料を含む、請求項１〜２４のいずれか一項に記載のオストミー器具。
【発明の詳細な説明】
【技術分野】
【０００１】
使用者の皮膚表面に取り付けられる接着ウエハと、接着ウエハに接続される収集バッグとを備えるオストミー器具が開示される。接着ウエハは、裏当て層、転換可能（ｓｗｉｔｃｈａｂｌｅ）接着剤組成物、吸収性接着剤組成物および剥離ライナを含む。
【背景技術】
【０００２】
消化管の多数の疾患に対する外科手術に関連して、多くの事例における結論のうちの１つは、患者の腹壁に、内臓の内容物を排泄するためのコロストミー、イレオストミーまたはウロストミー等の腹部ストーマを造設することである。内臓の内容物の排泄は随意に調節することができない。その目的で、使用者は、こうした開口部から出てくる物質をバッグに収集するために装具に頼る必要があり、バッグは、その後、好適な時点で空にされかつ／または廃棄される。オストミー装具は、通常、オストミー装具の接着ウエハを用いて、オストミー使用者の皮膚に取り付けられる。
【発明の概要】
【課題を解決するための手段】
【０００３】
添付図面は、実施形態がさらに理解されるために含まれ、本明細書に組み込まれかつその一部である。図面は、実施形態を例示し、説明とともに、実施形態の原理を説明する役割を果たす。他の実施形態および実施形態の意図された利点の多くは、以下の詳細な説明を参照することによってよりよく理解されるため、容易に認識されるであろう。図面の要素は、互いに対して必ずしも正確な縮尺ではない。同様の参照数字が対応する同様の部分を示す。
【図面の簡単な説明】
【０００４】
【図１】傾斜した第２接着剤を備えた接着ウエハを断面図で概略的に示す。
【図２】皮膚からの取外しが開始されている場合の接着ウエハを断面図で概略的に示す。
【図３】第２接着剤層の概略断面図を示す。
【図４】第２接着剤の試験サンプルを斜視図で概略的に示す。
【発明を実施するための形態】
【０００５】
実施形態は、使用者の皮膚表面に取り付けられる接着ウエハと、ストーマからの排泄物を収集するための収集バッグとを備え、バッグが接着ウエハに接続され、接着ウエハが、使用者のストーマに対応する貫通穴を有し、かつ接着ウエハが、裏当て層、第１転換可能接着剤層、第２吸収性接着剤層および剥離ライナを備え、第１接着剤層が、少なくとも部分的に第２接着剤層の上に重なり、かつ第２接着剤層が、第１厚さの中心部分と第２厚さの外縁部分とを有し、第１厚さが第２厚さより大きい、オストミー器具を提供する。
【０００６】
実施形態では、接着ウエハは、使用中に使用者の皮膚に面する近位（「皮膚向き」）面と、使用中に使用者の皮膚から離れる方向に面する遠位（「非皮膚向き」）面とを有する。使用前に、接着ウエハの近位面を、接着剤に剥離可能に取り付けられる剥離ライナによって覆うことができる。剥離ライナは、皮膚に接着ウエハを適用する直前に使用者が取り除くことができる。使用前および使用中の両方において、接着ウエハの遠位面を裏当て層から構成することができ、裏当て層を用いて、収集バッグを接着ウエハに、たとえば溶接によって取り付けることができる。したがって、接着ウエハは、遠位の裏当て層および近位の剥離ライナを備えることができ、裏当て層と剥離ライナとの間に第１転換可能接着剤組成物および第２吸収性接着剤組成物が位置する。
【０００７】
接着ウエハは、第１転換可能接着剤組成物を含む。転換可能とは、接着剤を、異なる特性を有する少なくとも異なる状態間で転換させ得ることを意味する。
【０００８】
転換は、転換可能組成物の１つの状態から別の状態への遷移である。転換の持続時間は、たとえば、転換開始剤の特徴と転換開始剤の活性化の方法とに応じて変化する。概して、転換は、材料の物理的特性が１つの状態から別の状態に漸進的に変化する漸進的なプロセスとなる。いくつかの場合、転換は非常に高速となり、物理的特性は、第２状態の特性に非常に迅速に、たとえば数秒以内に変化する。他の場合、転換はより低速となり、特性の変化は、たとえば数分間またはさらには数時間の期間にわたって漸進的に発生する。
【０００９】
実施形態では、転換可能接着剤組成物は、粘着性状態から非粘着性または低粘着性状態に転換させることができ、そこでは、転換した接着剤は、転換する前の接着剤の剥離強度に対して剥離強度が低下する。
【００１０】
転換可能接着剤組成物は、非粘着性状態または低粘着性状態に転換することができるため、最初は高粘着性状態で提供することができ、その粘着性は、取り除くことが困難であるかまたは非常に痛みを伴うため、皮膚での使用に適していないものである。換言すれば、転換前の粘着性は非常に高い可能性があり、それは、転換前の状態で接着剤を皮膚から再度取り除くことができる必要がないためである。このように、転換可能接着剤組成物は、特性が使用者の皮膚への適用に好適である転換前適用状態と、特性が皮膚から接着剤を取り除くために好適である転換後除去状態とを有するようにすることができる。
【００１１】
「低粘着性」という表現が相対的な用語であることをふまえて、ここでは、接着剤がその粘着性状態から転換した後に到達する最低の粘着性の状態を意味するものとして定義する。剥離力の低下は、１００％程度に大きいかまたは３０％程度に小さい場合がある。実施形態では、剥離力の低下は、３０〜４０％、３０〜５０％、３０〜６０％、３０〜７０％、３０〜８０％、３０〜９０％、３０〜１００％、４０〜５０％、４０〜６０％、４０〜７０％、４０〜８０％、４０〜９０％、４０〜１００％、５０〜６０％、５０〜７０％、５０〜８０％、５０〜９０％、５０〜１００％、６０〜７０％、６０〜８０％、６０〜９０％、６０〜１００％、７０〜８０％、７０〜９０％、７０〜１００％、８０〜９０％、８０〜１００％または９０〜１００％である。実施形態では、剥離力の低下は少なくとも５０％である。
【００１２】
接着ウエハは、第２接着剤組成物を含む。第２接着剤組成物は、吸収性接着剤であり得る。吸収性接着剤組成物は、湿気を吸収することができる。オストミー器具の一部として吸収性接着剤組成物を有する目的は、吸収性接着剤組成物が、皮膚によって生成される湿気を吸収し、それにより、オストミー器具の下の皮膚表面における湿気の蓄積を防止し得るようにすることである。皮膚表面における湿気の蓄積により、浸軟等、皮膚に対する損傷がもたらされる可能性がある。
【００１３】
転換可能接着剤組成物および吸収性接着剤組成物の両方を有する接着ウエハを提供することにより、本発明者らは、使用者の皮膚に迅速かつ強力に付着し、同時に接着剤の下の皮膚に対する損傷を防止するように湿気を適切に吸収することができる、オストミー器具を構築することができた。転換可能接着剤組成物によってもたらされる皮膚への急速かつ強力な接着により、さらに、オストミーから排泄物が漏れることが防止される。
【００１４】
さらに、転換可能接着剤を吸収性接着剤と組み合わせる場合、ウエハの取外し中に問題が発生する可能性がある。除去の第１ステップは、転換可能接着剤を光（または他の刺激）にさらすことにより、転換可能接着剤を転換させることである。これにより、接着剤が高粘着性から非常に低粘着性になる。転換可能ではない第２接着剤は、皮膚に対するその粘着性を維持する。ウエハの縁部分（第１接着剤）を把持し引っ張ることにより、ウエハが皮膚から剥離されるとき、第１接着剤は、低粘着性状態に転換しているため、容易にはがれ、第２接着剤は、皮膚に対して優れた付着力を依然として維持する。したがって、ウエハが層状に剥離し、それにより、第１転換可能接着剤は皮膚からはがれ、第２接着剤から層状に剥離し、一方で、第２吸収性接着剤は完全にまたは部分的に皮膚の上に残る可能性があるというリスクが存在する。第２吸収性接着剤を皮膚に取り付けられたままにし、または接着剤の残りを除去した後、第２吸収性接着剤からの残留物が皮膚に付着したままにすることは非常に望ましくない状況である。
【００１５】
転換前高粘着性状態を有する転換可能接着剤組成物を使用することにより、接着剤と使用者の皮膚との間の迅速な初期付着が起こり得る。皮膚への接着剤の適用からすでに、こうした迅速かつ強力な付着により、排泄物が皮膚と接着剤との間の空間に漏れることが防止される。これは、通常、強力な付着を達成するために、１０〜６０分間等、かなりの時間を必要とするいくつかの非転換可能感圧接着剤とは対照的である。感圧接着剤に圧力を加えることにより、接着剤は湿潤して皮膚表面により高速に流れ込むことができ、これにより、広い接触面積が得られ、これにより接着力が増大する。オストミー器具を皮膚に取り付けるいくつかの現行の接着システムは、基材の表面に十分に流れ込みかつそれを湿潤させるために、使用者からの高いまたは長期の圧力を必要とする。初期高粘着性を有する転換可能接着剤を使用することにより、皮膚に対する優れたかつ耐久性のある付着を確保するために、高い圧力も長い時間も不要である。
【００１６】
強力な接着接合の早期の形成に加えて、転換可能接着剤はまた、オストミー器具の使用期間全体にわたり非常に強力な接着接合を維持することも可能にする。これは、転換前状態で接着剤を除去することができる必要がないためである。したがって、転換前状態での皮膚への付着は、転換によって接着力が著しく低下するまで非常に高いままであり続けることができ、したがって、器具の容易かつ痛みのない除去が可能になる。
【００１７】
実施形態では、第１転換可能接着剤組成物は、裏当て層と接触する。第１転換可能接着剤組成物は、裏当て層に配置するか、または裏当て層にコーティングすることができる。裏当て層と接触していることにより、転換可能接着剤組成物の少なくとも一部は、接着ウエハの遠位非皮膚向き面に近接している。これにより、たとえば、裏当て層を通して転換可能接着剤組成物に光を与えることにより、転換可能接着剤組成物の転換がより容易にもたらされる。
【００１８】
実施形態では、剥離ライナは、第１転換可能接着剤組成物および第２吸収性接着剤組成物の両方と接触する。剥離ライナは、使用者の皮膚に取り付けられる接着剤の面を覆う。したがって、剥離ライナと接触している接着剤の面はまた、使用中に使用者の皮膚と接触することになる面でもある。第１転換可能接着剤組成物および第２吸収性接着剤組成物の両方が、使用者の皮膚と接触することになる接着剤の面の一部を形成することにより、両接着剤が、皮膚に対して直接それぞれの効果を発揮し得ることが確実になる。換言すれば、両接着剤組成物は、使用中に使用者の皮膚と接触することになる。転換可能接着剤組成物により、皮膚に対する迅速であり、強力であり、かつ耐久性のある付着をもたらすことができ、吸収性接着剤組成物により、皮膚の表面から湿気が有効に除去されることを確実にすることができる。
【００１９】
実施形態では、第２吸収性接着剤組成物は、第１転換可能接着剤組成物と剥離ライナとの間に位置する。吸収性接着剤組成物は、接着ウエハの近位皮膚向き面における転換可能接着剤組成物の表面の一部を覆うことができる。転換可能接着剤組成物は、吸収性接着剤組成物の遠位非皮膚向き面全体を覆うことができる。こうした配置により、吸収性接着剤は、使用者の皮膚と接触することになり、それにより、皮膚表面から湿気を容易に吸収することができる。遠位非皮膚向き面において、転換可能接着剤のいずれも吸収性接着剤によって覆われず、したがって、たとえば、吸収性接着剤に光を通過させる必要なく転換可能接着剤上に光を照射することにより、転換をもたらすことがより容易になる。
【００２０】
実施形態では、接着ウエハは、ストーマに対応する穴に隣接する中心部と、穴から離れる方向に接着ウエハの縁に隣接する周辺部とを有する。第２吸収性接着剤組成物は、少なくとも接着ウエハの中心部に位置することができる。ウエハの中心部は、ウエハの周縁部よりウエハの貫通穴に近い部分である。典型的には、これは、穴を包囲する接着ウエハのリング状領域を表す。中心部は、オストミー器具の使用中にストーマに最も近いウエハの部分となる。周辺部は、中心部の外側の接着ウエハの残りの部分、すなわち、穴より周縁部に近い部分である。典型的には、周辺部はまた、接着ウエハのリング状領域となる。吸収性接着剤は、ウエハの中心部全体にあるか、または中心部の一部のみにあり得る。吸収性接着剤は、接着ウエハの周辺部までにも延在することができる。吸収性接着剤は、接着ウエハの中心部にあることにより、ストーマの近くに位置することになり、それにより、ストーマを包囲する敏感な皮膚に近くなる。これにより、吸収性接着剤は、ストーマの周囲の敏感な皮膚から湿気を吸収することができるようになる。また、吸収性接着剤は、使用中に湿気の吸収の結果として膨張することができる可能性があり、したがって、体積が増大しストーマの周囲に機械的な封止を提供することができる可能性がある。
【００２１】
実施形態では、第２吸収性接着剤組成物は、接着ウエハの中心部のみに位置する。吸収性接着剤組成物は、接着ウエハの中心部にリング状要素として位置することができ、したがって、使用中にストーマを包囲する。
【００２２】
実施形態では、第１転換可能接着剤組成物は、少なくとも接着ウエハの周辺部に位置する。転換可能接着剤組成物は、ウエハの周辺部の全体にあるか、または周辺部の一部のみにあり得る。転換可能接着剤組成物は、ウエハの中心部内に延在する場合もある。
【００２３】
実施形態では、剥離ライナは、接着ウエハの周辺部において第１転換可能接着剤組成物と接触する。このように、転換可能接着剤は、使用中、接着ウエハの周辺部において皮膚と接触することになる。使用中、周辺部における転換可能接着剤組成物が皮膚と接触することにより、接着ウエハの周囲に強力な接着接合が確立され、したがって、接着ウエハが、使用者の衣服等、周囲と接触することによって剥離し始める可能性が低くなる。
【００２４】
実施形態では、剥離ライナは、接着ウエハの中心部において第２吸収性接着剤組成物と接触する。このように、吸収性接着剤は、使用中にストーマを包囲する皮膚と接触することになる。これにより、吸収性接着剤は、ストーマを包囲する敏感な皮膚から直接湿気を吸収することができ、それにより、浸軟等、皮膚に対する損傷が防止される。
【００２５】
実施形態では、裏当て層は好適に弾性があり、すなわち、弾性率が低く、使用しているときに接着剤構造が皮膚の動きに沿い、快適さを与えるのを可能にする。裏当て層は、接着剤層と裏当て層との間の付着を向上させる構造化面を有することができる。裏当て層は、不織布または不織布−フィルムラミネートであり得る。裏当て層は、ポリマーフィルムであり得る。裏当て層は、ポリウレタンを含むことができる。裏当て層の厚さは、使用される裏当て層のタイプによって決まる。ポリウレタンフィルム等のポリマーフィルムの場合、厚さ全体は、約３０マイクロメートル等、１０〜５０マイクロメートル等、１０〜１００マイクロメートルであり得る。
【００２６】
剥離ライナは、医療デバイス用の剥離ライナとして有用であることが知られている任意の材料製であり得る。たとえば、剥離ライナは、接着剤がライナから容易に剥離されるのを可能にする剥離特性を有するポリマーフィルム、箔または紙の形態であり得る。こうした特性は、材料に固有である可能性があり、または層に対してシリコーン処理を行うか、低表面張力被覆剤でコーティングするか、または他の適切な表面改質を行うことができる。剥離ライナは、概して、紙、ポリエチレン、ポリプロピレンまたはポリエチレンテレフタレート等、機械的に剛性の裏当ての上に作製される。この剛性は、収集器具を適用するときに接着ウエハを支持する。
【００２７】
実施形態では、第２吸収性接着剤組成物は、接着ウエハの穴の周囲にかつ剥離ライナと接触して位置するリング状接着剤要素の形態である。こうしたリング状吸収性接着剤要素は、６０〜７０ｍｍ等、５０〜７０ｍｍ等、４０〜７０ｍｍ等、３０〜７０ｍｍの直径を有することができる。リング状接着剤要素は、たとえば、３０ｍｍ、４０ｍｍ、５０ｍｍ、６０ｍｍまたは７０ｍｍの直径を有することができる。リング状要素は、少なくとも１０ｍｍ、少なくとも２０ｍｍ、少なくとも３０ｍｍ、少なくとも４０ｍｍ、少なくとも５０ｍｍ、１０〜２０ｍｍ、１０〜３０ｍｍ、１０〜５０ｍｍ、２０〜３０ｍｍ、２０〜４０ｍｍ、２０〜５０ｍｍ、３０〜４０ｍｍ、３０〜５０ｍｍまたは４０〜５０ｍｍの幅、すなわち、リングの表面に沿って測定されるリングの内側リムからリングの外側リムまでの距離を有することができる。この要素の幅は、要素全体にわたって一貫している場合があり、または変化する場合もある。
【００２８】
実施形態では、第１転換可能接着剤組成物は、接着ウエハの領域全体に延在する。実施形態では、第１転換可能接着剤組成物は、接着ウエハの周囲に位置するリング状接着剤要素の形態である。こうしたリング状転換可能接着剤要素は、５０〜７５ｍｍ等、５０〜１００ｍｍ等、５０〜１２０ｍｍ等、５０〜１５０ｍｍの直径を有することができる。リング状接着剤要素は、たとえば、５０ｍｍ、６０ｍｍ、７０ｍｍ、８０ｍｍ、９０ｍｍ、１００ｍｍ、１２０ｍｍまたは１５０ｍｍの直径を有することができる。リング状要素は、少なくとも１０ｍｍ、少なくとも２０ｍｍ、少なくとも３０ｍｍ、少なくとも４０ｍｍ、少なくとも５０ｍｍ、少なくとも６０ｍｍ、少なくとも７０ｍｍ、少なくとも８０ｍｍ、少なくとも９０ｍｍ、少なくとも１００ｍｍ、１０〜２０ｍｍ、１０〜３０ｍｍ、１０〜５０ｍｍ、１０〜１００ｍｍ、２０〜３０ｍｍ、２０〜４０ｍｍ、２０〜５０ｍｍ、２０〜１００ｍｍ、３０〜４０ｍｍ、３０〜５０ｍｍ、３０〜１００ｍｍ、４０〜５０ｍｍ、４０〜１００ｍｍまたは５０〜１００ｍｍの幅を有することができる。この要素の幅は、要素全体にわたって一貫している場合があり、または変化する場合もある。
【００２９】
「リング状」という用語は、本明細書では、接着剤が、中心開口部を周回する帯を画定することをと理解される。この帯の輪郭は、実質的に円形、楕円形または他の丸い形状であり得る。接着剤要素はまた、単に略リング状、楕円形または略楕円形の形態を有することができる。その場合、上述した直径は、要素の外縁の１つの点から要素の外縁の別の点までの最大距離となる。
【００３０】
実施形態では、第２吸収性接着剤組成物は、中心部分に第１厚さ、すなわち、接着剤の表面に対して垂直な直線で測定される接着剤の一方の外面から接着剤の他方の外面までの距離を有する。実施形態では、吸収性接着剤組成物の第１厚さは、少なくとも１，０００マイクロメートル等、少なくとも７５０マイクロメートル等、少なくとも５００マイクロメートル等、少なくとも４００マイクロメートル等、少なくとも３００マイクロメートル等、少なくとも２００マイクロメートル等、少なくとも１００マイクロメートル等、少なくとも５０マイクロメートルである。吸収性接着剤組成物の第１厚さは、２００〜３００マイクロメートル等、２００〜４００マイクロメートル等、１００〜５００マイクロメートル等、５０〜１，０００マイクロメートルであり得る。吸収性接着剤組成物の均一な厚さは、５０〜２５０マイクロメートル、１００〜２５０マイクロメートル、２５０〜５００マイクロメートル、２５０〜７５０マイクロメートル、５００〜７５０マイクロメートル、５００〜１，０００マイクロメートル、５００〜１５００マイクロメートル、５００〜２００マイクロメートル、１０００〜２０００マイクロメートルであり得る。
【００３１】
実施形態では、第１転換可能接着剤組成物は、均一な厚さを有する。実施形態では、吸収性接着剤組成物の均一な厚さは、少なくとも１，０００マイクロメートル等、少なくとも７５０マイクロメートル等、少なくとも５００マイクロメートル等、少なくとも４００マイクロメートル等、少なくとも３００マイクロメートル等、少なくとも２００マイクロメートル等、少なくとも１００マイクロメートル等、少なくとも５０マイクロメートル等、少なくとも２５マイクロメートル等、少なくとも１０マイクロメートルである。吸収性接着剤組成物の均一な厚さは、２００〜３００マイクロメートル等、２００〜４００マイクロメートル等、１００〜５００マイクロメートル等、５０〜５００マイクロメートル等、２５〜５００マイクロメートル等、１０〜１，０００マイクロメートルであり得る。吸収性接着剤組成物の均一な厚さは、１０〜５０マイクロメートル、１０〜１００マイクロメートル、２５〜５０マイクロメートル、２５〜１００マイクロメートル、５０〜１００マイクロメートル、５０〜２５０マイクロメートル、１００〜２５０マイクロメートル、２５０〜５００マイクロメートル、２５０〜７５０マイクロメートル、５００〜７５０マイクロメートル、５００〜１，０００マイクロメートル、５００〜１５００マイクロメートル、５００〜２００マイクロメートル、１０００〜２０００マイクロメートルであり得る。
【００３２】
実施形態では、第１転換可能接着剤組成物は、変化する厚さを有する。実施形態では、吸収性接着剤組成物の最大厚さは、少なくとも１，０００マイクロメートル等、少なくとも７５０マイクロメートル等、少なくとも５００マイクロメートル等、少なくとも４００マイクロメートル等、少なくとも３００マイクロメートル等、少なくとも２００マイクロメートル等、少なくとも１００マイクロメートル等、少なくとも５０マイクロメートル等、少なくとも２５マイクロメートル等、少なくとも１０マイクロメートルである。吸収性接着剤組成物の最大厚さは、２００〜３００マイクロメートル等、２００〜４００マイクロメートル等、１００〜５００マイクロメートル等、５０〜５００マイクロメートル等、２５〜５００マイクロメートル等、１０〜１，０００マイクロメートルであり得る。吸収性接着剤組成物の最大厚さは、１０〜５０マイクロメートル、１０〜１００マイクロメートル、２５〜５０マイクロメートル、２５〜１００マイクロメートル、５０〜１００マイクロメートル、５０〜２５０マイクロメートル、１００〜２５０マイクロメートル、２５０〜５００マイクロメートル、２５０〜７５０マイクロメートル、５００〜７５０マイクロメートル、５００〜１，０００マイクロメートルであり得る。実施形態では、第１転換可能接着剤組成物は、接着ウエハの中心部より接着ウエハの周辺部の方が厚い。実施形態では、接着ウエハの周辺部における第１転換可能接着剤組成物の厚さは、接着ウエハの中心部における第１転換可能接着剤組成物の厚さの少なくとも５００％等、少なくとも２５０％等、少なくとも２００％等、少なくとも１５０％等、少なくとも１２０％である。
【００３３】
実施形態では、転換可能接着剤組成物は、裏当て層の上に配置され、裏当て層全体を覆う。吸収性接着剤組成物は、穴の周囲の接着ウエハの中心において、かつ転換可能接着剤組成物の皮膚向き面において、リング状接着剤要素の形態である。このように、転換可能接着剤組成物は、ウエハの周囲で剥離ライナと接触することになり、吸収性接着剤組成物は、ウエハの中心で剥離ライナと接触することになる。したがって、両接着剤は、使用中、使用者の皮膚と接触することになる。
【００３４】
実施形態では、接着ウエハの皮膚接触面は、ウエハの中心部分における第２接着剤とウエハの周辺部分における第１接着剤とによって構成される。こうした構造により、ストーマに隣接する封止および湿気処理と、周辺部に沿った皮膚に対する強力な取付とを提供することができ、それにより、縁部分の巻上りとともに漏れのリスクが低減する。
【００３５】
鋼板または他の剛性基材から接着基材を剥離することにより、従来の剥離試験を行う。しかしながら、皮膚は柔らかくかつ柔軟性があり、引張方向において伸張し接着剤に従うことになり、それにより、基材内で力を異なるように分散させるため、皮膚からの剥離は鋼からの剥離とはきわめて異なる。そのため、接着ウエハ構造は、剛性基材から剥離されるときに層状剥離なしに期待できる結果を示す可能性があるが、皮膚から同じ器具を剥離することにより、層状剥離がもたらされる可能性がある。
【００３６】
実施形態では、１つの厚さの中心部分の厚さと縁部分における別の厚さとを備える接着剤層として、傾斜した縁について述べることができる。厚さは、距離にわたって低減し、それにより、中心部分と縁部分との間に斜めの線を提供する。この線は、接着剤層の平面と角度を画定する。その角度は、２０〜４０度またはさらには２０〜３０度等、１５〜５０度等、１０〜６０度であり得る。縁における厚さにより、層状剥離の程度が決まる可能性がある。
【００３７】
第２接着剤の縁部分を傾斜させることができる。傾斜したとは、本明細書では、縁部分の断面において、第１厚さの部分から第２厚さの部分まで斜めの線を画定することを意味する。この線は、直線状または曲線状であり得る。
【００３８】
第２接着剤の縁部分を、第２接着剤層の表面に対して１０〜６０の角度で傾斜させることができる。
【００３９】
第２接着剤の第２厚さは、３００μｍ未満であり得る。第２厚さは、第２接着剤層のリム部分を画定することができる。第２厚さが小さいほど、皮膚から取り除くときにウエハが層状剥離しにくくなる。
【００４０】
実施形態では、第１転換可能接着剤組成物は、アルコール類、グリコール類、ペンタエリトリトール、トリメチルプロパン、グリセロール、脂肪族エポキシド類、ビスフェノールＡエポキシド類を含む芳香族エポキシド類、脂肪族ウレタン類、シリコーン類、ポリエスエル類およびポリエーテル類のアクリル酸エステル類またはメタクリル酸エステル類から選択される硬化性分子を含む。
【００４１】
実施形態では、第１転換可能接着剤組成物は、ポリアクリレート類、ポリウレタン類およびポリシリコーン類からなる群から選択されるポリマーを含む。
【００４２】
実施形態では、第１転換可能接着剤組成物は、光開始剤を含むことができる。光開始剤は、光開始剤を光で活性化することにより、接着剤組成物を転換させるのを可能にする。光開始剤が異なると吸収スペクトルが異なり、活性化させるために必要な光の波長が異なることになる。実施形態では、第１転換可能接着剤組成物は、可視光に反応する光開始剤を含む。これにより、規則的な可視光を与えることにより、接着剤の転換をもたらすことが可能になる。これは、特に、オストミー器具の使用者によって転換が行われるべきである場合、転換の安全かつ好都合な方法である。
【００４３】
いくつかの実施形態では、光は、可視光および／または紫外（ＵＶ）光を含む。可視光は、４００〜７００ｎｍの範囲の波長を有する電磁放射線として定義される。紫外光は、１０〜４００ｎｍの範囲の波長を有する電磁放射線として定義される。実施形態では、光開始剤は紫外光に反応することになる。
【００４４】
実施形態では、第１転換可能接着剤組成物は、チタノセン光開始剤、チオニン／トリエタノールアミンを含む染料／開始助剤（ｃｏ−ｉｎｉｔｉａｔｏｒ）系、染料／ホウ酸塩系、染料／パーオキサイド系、およびカンフル−キノン／第三級アミンを含む１，２−ジケトン／開始助剤系からなる群から選択される光開始剤を含む。
【００４５】
実施形態では、転換可能接着剤組成物は、本明細書において吸収性接着剤組成物に対して記載するように吸収性であり得る。
【００４６】
実施形態では、転換可能接着剤組成物は、転換可能感圧接着剤（ＰＳＡ）組成物である。転換可能ＰＳＡは、重量比で、フリーラジカル重合により硬化可能な２％〜８０％の硬化性分子と、０．０５％〜１０％の光開始剤と、接着剤を架橋させるためにフリーラジカル重合以外の機構により架橋可能な内部架橋剤との混合物を含むことができ、バランスは、ベース接着剤ポリマーおよび付随的成分であり、重量比は、ベース接着剤ポリマーの乾燥重量に基づいて計算される。ＰＳＡは、ＦＩＮＡＴ試験法Ｎｏ．１８によって測定される５〜１００Ｎ／１２．７×１２．７ｍｍの凝集力を有することができる。凝集力は、転換可能ＰＳＡが意図される用途に応じて、３０Ｎ／１２．７×１２．７ｍｍより著しく大きい場合がある。好ましくは、ベース接着剤ポリマーおよび硬化性分子は、乾燥時に互いに可溶性であるが、乾燥時に接着剤および硬化性分子が互いに非可溶性であるかまたは部分的にのみ互いに可溶性である場合であっても、硬化性分子が接着剤中に均一に分散している場合、依然として良好な結果が得られる。
【００４７】
組成物の凝集力は、接着剤ポリマー骨格の凝集力を制御することにより決定され、これは、骨格を部分的に架橋させることにより行われる。
【００４８】
たとえば、Ｎ−メチロールアクリルアミド、Ｎ−（イソ−ブトキシメチレン）アクリルアミド、メチルアクリルアミドグリコレートメチルエーテル（すべて０．５〜５％）のモノマー、または金属キレート類、たとえばＺｒ、ＡｌもしくはＦｅ（ポリマー重量の最大２％）のアセチルアセトネート類をポリマー骨格に組み込むことにより、架橋を達成することができ、ポリマー骨格は、基材上に広がった後、乾燥中に架橋する。
【００４９】
ＡｌおよびＴｉのアセチルアセトネート類ならびに同様の化合物も、重合ステップ後にポリマー重量の０．１〜２％の濃度で添加し、乾燥ステップ中にポリマー骨格中のカルボキシル基を利用することにより内部架橋剤として用いることができる。
【００５０】
トルエンジイソシアネート（ＴＤＩ）、トリメチルヘキサメチレンジイソシアネート（ＴＭＤＩ）、ヘキサメチレンジイソシアネート（ＨＤＩ）またはイソホロンジイソシアネート（ＩＰＤＩ）のような多官能イソシアネート類を用いて、ポリマー重量の最大約１％の濃度で添加して、異なるポリマー鎖の水酸基またはカルボキシル基を化学的に内部架橋させることができる。
【００５１】
ポリマー骨格中のカルボキシル基と、メラミン、ベンゾグアナミン、グリコルリル、尿素誘導体等の添加されたアミノ樹脂、たとえば、例としてヘキサメトキシメチルメラミン、メトキシメチルメチロールメラミン、メトキシメチルエトキシメチルベンゾグアナミン、テトラブトキシメチルグリコルリル、ブトキシメチルメチロール尿素（最大６％）との間で内部架橋を達成することもできる。
【００５２】
上述した架橋はまた、ポリカルボジイミドまたは多官能プロピレンイミンを用いて達成することができる。
【００５３】
所望のバランスを達成するために、凝集力の高い１種または複数種のポリマーを、凝集力の低い１種または複数種のポリマーと混合することも可能である。
【００５４】
架橋はまた、有効な転換のためにも重要であり、したがって、接着剤組成物の凝集力を制御するために行われるタイプの架橋と、転換を生じさせるタイプの架橋とを区別することが必要である。前者の場合、接着剤の凝集力を制御するための架橋は、内部架橋剤、すなわち接着剤ポリマー骨格材料とともに供給されるかまたはその一部を形成する架橋剤を用いて行われる。後者の場合、転換のための架橋は、可視光または紫外光によって誘導される硬化性分子の硬化によって行われ、ベース接着剤ポリマー骨格の鎖を絡ませる３次元ポリマーネットワークを形成し、それにより、それらの可動性および自由体積を低減させる。好ましくは、混合物中に存在するベース接着剤ポリマーの量は、２０重量％〜９８重量％、より好ましくは４０重量％〜９０重量％、最も好ましくは５０重量％〜７０重量％である。好ましくは、混合物中の硬化性分子の割合は、２重量％〜８０重量％、より好ましくは１０重量％〜６０重量％、最も好ましくは３０重量％〜５０重量％の範囲である。好ましくは、混合物中に光開始剤が、０．１重量％〜５重量％、より好ましくは０．５重量％〜２重量％存在する。好ましくは、光開始剤はまた、接着剤および硬化性分子の乾燥混合物中に可溶性であるが、乾燥混合物中に溶解しているのではなく細かく分散している場合も、活性化光源にさらされたときにその硬化開始効果が発揮することができるようになる。
【００５５】
ベース接着剤ポリマーに対する重量比は、ここでは、その乾燥重量に関して与えられており、市販のバルク接着剤中に通常存在する可能性がある任意の溶媒は除外している。
【００５６】
いくつかの実施形態では、ベース接着剤ポリマーの重量比は、以下の下端点のうちの１つから（その点を含む）、または以下の上端点のうちの１つから（その点を含む）である。下端点は、２０％、３０％、４０％、５０％、６０％および７０％であり、上端点は９８％、９５％、９０％および８５％である。いくつかの実施形態では、硬化性分子の重量比は、以下の下端点の１つから（その点を含む）、または以下の上端点の１つから（その点を含む）である。下端点は、２％、５％、１０％および１５％であり、上端点は８０％、７０％、６０％、５０％、４０％および３０％である。いくつかの実施形態では、光開始剤の重量比は、以下の下端点の１つから（その点を含む）、または以下の上端点の１つから（その点を含む）である。下端点は、０．０５％、０．１％、０．２％、０．５％および１．０％であり、上端点は、１０％、５％、４％および３％である。
【００５７】
付随的成分は、安定剤、粘着剤、光散乱粒子、殺菌剤、着色剤、湿潤剤等のうちの１つまたは複数であり得る。
【００５８】
接着剤成分は、コア、すなわち核から延びるポリマー鎖を有する親水コロイドである場合があり、接着剤および硬化性分子が乾燥時に互いに可溶性であるという場合、それは、硬化性分子とポリマー鎖が互いに可溶性であることを意味するものとして理解されるべきである。親水性コロイド系の医療用ドレッシングは、皮膚および創傷の治療に用いることができる。最初に皮膚に当てられたとき、乾燥した親水コロイドは、皮膚に対してわずかにのみ付着するが、皮膚から迅速に湿気を吸収し、より粘着性となる。
【００５９】
転換可能接着剤組成物の調製方法は極めて単純である。接着剤成分、硬化性分子（モノマーおよび／またはオリゴマー）および光開始剤を混合し、好ましくは暗闇でまたは赤色光条件下で約３０〜６０分間、最も好都合には室温で合わせて撹拌する。混合物はまた、内部架橋剤を含む。内部架橋剤は、ベース接着剤の一部として含まれる場合があり、たとえば、内部架橋剤を含むベース接着剤を在庫品として供給する販売業者から入手される。別法として、内部架橋剤は、ベース接着剤とは別個の成分として供給される場合もある。内部架橋剤は、溶液として混合物に添加される場合もある。接着剤成分は、典型的には、溶液（典型的には、４０重量％〜６０重量％の固形分）で供給され、接着剤の溶媒は、内部架橋剤を溶解するための好適な溶媒であり得る。硬化性分子は、通常、無溶媒であるが、高粘度のいくつかの硬化性分子は、溶媒中で運ぶことができ、その溶媒はまた、内部架橋剤を安定させるように作用することも可能であり、光開始剤は通常固体であり、このシステムにおいて溶解および／または分散が最も困難な成分である。
【００６０】
混合の完了に続いて、結果として得られた組成物を所定の厚さ、たとえば典型的には湿潤している場合には約６０μｍの厚さで剥離ライナの上に広げ、その後、室温で約１０分間放置して乾燥させる。剥離ライナは、表面にシリコーン化合物が化学的に結合した、ポリエチレンコーティングされた紙であり得る。その後、広げられた接着剤を約８０〜１５０℃で３〜１０分間にわたりさらに乾燥させる。必要に応じて、これよりわずかに高い温度およびこれより長い乾燥時間を用いることができる。乾燥後、広げられた接着剤の厚さは、典型的には、約３０μｍとなる。
【００６１】
その後、乾燥した接着剤を、たとえば剥離強度および転換の評価のために担体フィルム上に移す。
【００６２】
別法として、乾燥した接着剤を、創傷ドレッシングまたはオストミー装具用の材料、たとえば、任意選択的に穿孔されている場合があるポリエチレンもしくはポリウレタンフィルムのウェブ、または織布もしくは不織布に移すことができる。
【００６３】
医療用ドレッシング材または同様の用途のために、接着剤組成物は、成形体、薄い壁またはコーティングを形成することができるポリマーから選択することができる。好適なポリマーは、生物学的にかつ医薬的に適合性があり、低アレルギー性であり、ドレッシングが接触する体液または体組織に不溶性でありかつ親和性がある。
【００６４】
接着剤ポリマー層を担持する例示的な光透過材料としては、ポリエチレン、ポリプロピレン、ポリウレタン、エチレン／プロピレンコポリマー、エチレン／エチルアクリレートコポリマー、エチレン／ビニルアセテートコポリマー、シリコーンエラストマー、特に医療用のポリジメチルシロキサン類、ネオプレンゴム、ポリイソブチレン、ポリアクリレート類、ポリ塩化エチレン、ポリ塩化ビニル、塩化ビニル−酢酸ビニルコポリマー、架橋ポリメタクリレートポリマー（ヒドロゲル）、ポリ塩化ビニリデン、ポリエチレンテレフタレート、ブチルゴム、エピクロロヒドリンゴム、エチレンビニルアルコールコポリマー、エチレンビニルオキシエタノールコポリマー；シリコーンコポリマー、たとえばポリシロキサン−ポリカーボネートコポリマー、ポリシロキサンポリエチレンオキシドコポリマー、ポリシロキサン−ポリメタクリレートコポリマー、ポリシロキサン−アルキレンコポリマー（たとえばポリシロキサン−エチレンコポリマー）、ポリシロキサン−アルキレンシランコポリマー（たとえばポリシロキサン−エチレンシランコポリマー）等；セルロースポリマー、たとえばメチルもしくはエチルセルロース、ヒドロキシプロピルメチルセルロースおよびセルロースエステル；ポリカーボネート類；ポリテロラフルオロエチレン等が挙げられる。
【００６５】
接着剤は、水溶性であり得るが、最も多くの場合、エチルアセテート、ヘキサン、トルエン、アセトン等の有機溶媒に可溶性であり、したがって有機溶媒の溶液として市販される。好ましい接着剤は、ポリアクリレート類、ポリウレタン類およびポリシリコーン類である。特に好ましいのは、ポリアクリレート類である。ポリアクリレート類という用語は、アクリレート、メタクリレートおよびアクリレートコポリマーの接着剤を意味する。実際に、アクリレートコポリマーの接着剤は、最も好ましく、たとえばアルキルアクリレートコポリマーである。ポリアクリレートに最も一般的に用いられるモノマーは、ブチルアクリレート、エチルヘキシルアクリレート、ヒドロキシエチルアクリレートおよびアクリル酸である。それらは、単体で用いられる場合もあれば混合物で用いられる場合もあり、混合物におけるそれらの相対比は、達成することが望まれる透水度、粘弾性特性、Ｔｇ等に応じて選択される。
【００６６】
たとえば、Ｎ−メチロールアクリルアミド、Ｎ−（イソ−ブトキシメチレン）アクリルアミド、メチルアクリルアミドグリコレートメチルエーテル（すべて０．５〜５％）のモノマー、または金属キレート、たとえばＺｒ、ＡｌもしくはＦｅ（ポリマー重量の最大２％）のアセチルアセトネートをポリマー骨格に組み込むことにより、架橋を達成することができ、ポリマー骨格は、基材上に広げられた後、乾燥中に架橋する。
【００６７】
ＡｌおよびＴｉのアセチルアセトネート類および同様の化合物は、重合ステップ後にポリマー重量の０．１〜３％の濃度で添加し、乾燥ステップ中にポリマー骨格のカルボキシル基を利用することにより内部架橋剤として用いることも可能である。
【００６８】
ＴＭＤＩ、ヘキサメチレンジイソシアネート等の多官能基イソシアネート類を用いて、ポリマー重量の最大５％、たとえば１％の濃度で添加して、異なるポリマー鎖のヒドロキシル基またはカルボキシル基を化学的に内部架橋させることができる。
【００６９】
内部架橋は、ポリマー骨格中のカルボキシル基と、メラミン、ベンゾグアナミン、グリコルリル、尿素誘導体等の添加されたアミノ樹脂、たとえばヘキサメトキシメチルメラミン、メトキシメチルメチロールメラミン、メトキシメチルエトキシメチルベンゾグアナミン、テトラブトキシメチルグリコルリル、ブトキシメチルメチロール尿素（最大６％）との間で達成することも可能である。
【００７０】
上述した架橋はまた、ポリカルボジイミド類または多官能プロピレンイミン類を用いて達成することも可能である。
【００７１】
組成物の接着剤成分として用いられる骨格の接着剤ポリマーは、内部架橋剤と化学的または物理化学的に反応することができる官能基を含まなければならない。開始接着剤、すなわちベース接着剤として、結合型（ｂｏｕｎｄ−ｉｎ）硬化性分子とともに製造されるものを用いることも可能であり、これは、（非結合型）硬化性分子と混合される。内部架橋の機構は、フリーラジカル機構であってはならず、それは、それが転換のための架橋をもたらすために用いられる機構であるためである。
【００７２】
好ましくは、硬化性分子および接着剤は、乾燥状態、すなわち溶媒のないとき、互いに可溶性である。別法として、接着剤および硬化性分子が乾燥状態で互いに可溶性でないか、または部分的にのみ可溶性である場合、組成物中に均一に分散している。典型的には、接着剤（または接着剤の混合物が用いられる場合にはベース接着剤）は、ポリアクリレート類、ポリウレタン類およびシリコーン接着剤から選択される。
【００７３】
最も広い意味で、硬化性分子として、任意の従来の既知の不飽和化合物を使用することができるが、単体または混合物で用いられる好ましい例は、アルコール類、グリコール類、ペンタエリトリトール、トリメチルプロパン、グリセロール、脂肪族エポキシド類、ビスフェノールＡエポキシド類を含む芳香族エポキシド類、脂肪族ウレタン類、シリコーン類、ポリエスエル類およびポリエーテル類のアクリル酸エステルまたはメタクリル酸エステル、ならびにこれらのエトキシレート種またはプロポキシレート種等の硬化性分子である。
【００７４】
硬化性分子は、２つ以上、すなわち単官能基よりも多い不飽和サイトを有する。３つ以上、より好ましくは４つ以上の複数の官能基が特に有効であり、それは、このタイプの硬化性分子は、後述するように、転換の重要な特徴である高度に架橋した３次元ポリマーネットワークを形成することができるためである。また、複数の官能基を有する多くの硬化性分子は、通常、妥当な価格で入手可能である。
【００７５】
ラジカル開始剤は、所望の条件下でラジカル種を生成することができる任意の種であり得るが、好ましい例は、硬化性分子中でラジカル重合反応を促進するために、緩和な条件、たとえば可視光下でラジカル反応を開始することができる光開始剤である。結果として、光開始剤が可視光にさらされることにより活性化すると、硬化性分子が他の硬化性分子と化学結合を形成し、したがって、ポリマー架橋を生成する。こうした架橋の効果は、接着剤ポリマー鎖を絡み合わせる３次元ポリマーネットワークを構築することであり、それによりそれらの可動性および自由体積が低減する。別法として、光開始剤は、長波長紫外線の緩和な条件下でラジカル種を生成することができる。
【００７６】
複数の官能基を有する硬化性分子は、高度に架橋した３次元ポリマーネットワークを容易に構築することができ、したがって、良好な転換特性を示す。接着剤の接着強度が低下し、粘着性が低下し、それにより、それが取り付けられている表面からより容易に剥離することができる。
【００７７】
接着剤混合物は、好ましくはまた、保存中の硬化性分子の自発的架橋を防止するために添加される安定剤を含む。このような安定剤の例は、４−メトキシフェノール（ヒドロキノンモノメチルエーテルと呼ばれることもある）および２，４−ジ−ｔｅｒｔ−ブチル−メトキシフェノール、または１−ピペリジニロキシ−４，４’−［１，１０−ジオキソ−１，１０−デカンジイル）ビス（オキシ）］ビス［２，２，６，６−テトラメチル］およびペンタエリトリトールテトラキス（３−（３，５−ジ−ｔｅｒｔ−ブチル−４−ヒドロキシフェニル）プロピオネート）等のヒドロキノンである。
【００７８】
接着剤混合物はまた、光増感剤を含むことができる。増感種は、開始剤と異なるスペクトルの部分のエネルギーを吸収することが多いため、増感剤を混合物に組み込むことにより、光源のより有効な使用が達成可能であり得る。多くの光増感剤は、複雑な有機分子であり、スペクトルの可視部分を吸収する。
【００７９】
接着剤混合物はまた、接着剤混合物の照射効果を増大させるために光散乱粒子を組み込むことができる。好ましくは、光散乱粒子は、およそ１０ｎｍ以上、典型的には最大１μｍの粒径のシリカ粉末、アルミナ粉末、シリカ−アルミナ粉末またはマイカ粉末等の無機化合物である。
【００８０】
任意の従来の既知のフリーラジカル開始剤を用いることができる。特に好ましいのは、可視光放射線に反応する開始剤であるが、用途に応じて、組成物において、より短い波長の光の下で反応する開始剤を用いることができる。したがって、挙げることができるフリーラジカル開始剤には、チタノセン光開始剤、染料／開始助剤系、たとえばチオニン／トリエタノール−アミン、染料／ホウ酸塩系、染料／パーオキサイド系および１，２−ジケトン／開始助剤系、たとえば、カンフル−キノン／第三級アミンがある。
【００８１】
可視光光開始剤の例（紫外および可視両方のスペクトルの光を吸収するため、Ｉｒｇａｃｕｒｅ  ７８４を含む）は、ベンジルジメチルケタル、フェナントレンキノン、チタノセン（Ｉｒｇａｃｕｒｅ  ７８４がその一例である）、ビス（２，４，６−トリメチル−ベンゾイル）−フェニルフォスフィンオキシドである。
【００８２】
紫外光開始剤の例は、ベンゾイン、およびベンゾインのエチル、イソプロピルまたはイソブチルエーテル類；ベンゾフェノンおよびヒドロキシベンゾフェノンまたはメチルベンゾフェノン；２−メチル−１［４−（メチルチオ）フェニル］−２−モルフォリノプロパン−１−ワン；アセトフェノンおよび４’−フェノキシアセトフェノン；ベンゾイル−ビフェニル；ベンジル；アニソイン、およびＩｒｇａｃｕｒｅ  ６５１（ベンジルジメチルケタル）またはＩｒｇａｃｕｒｅ  ９０７（２−メチル−１−［４−（メチルチオ）フェニル］−２−モルフォリノ−プロパン−１−ワン）等のＩｒｇａｃｕｒｅ；またはＵｖａｔｏｎｅ  ８３０２（２，２−ジエトキシ−１，２−ジフェニルエタノン）等のＵｖａｔｏｎｅである。
【００８３】
医療用途の好適なフリーラジカル光開始剤は、Ｃｉｂａ  Ｇｅｉｇｙ社によりＩｒｇａｃｕｒｅ  ７８４（商標）として英国で販売されている、ビス（エータ５−シクロペンタジエニル）−ビス（２，６−ジフルオロ−３−［ピロール−１−イル］−フェニル）チタン等のチタノセン開始剤である。
【００８４】
実施形態では、第２吸収性接着剤組成物は、スチレン、イソプレン、ブタジエン、エチレンおよびブチレンからなる群から選択されるモノマー単位を含むポリマーを含む。
【００８５】
実施形態では、第２吸収性接着剤組成物は、スチレンブロックコポリマーを含む。
【００８６】
実施形態では、第２吸収性接着剤組成物は、スチレン−イソプレン−スチレン（ＳＩＳ）、スチレン−ブタジエン−スチレン（ＳＢＳ）、スチレン−イソブチレン−スチレン（ＳＩＢＳ）およびスチレン−エチレン／ブチレン−スチレン（ＳＥＢＳ）からなる群から選択されるスチレンブロックコポリマーを含む。
【００８７】
実施形態では、第２吸収性接着剤組成物は、ポリエチレンコポリマーを含む。
【００８８】
実施形態では、第２吸収性接着剤組成物は、エチレンビニルアセテート、エチレンビニルアセテート一酸化炭素、エチレンブチルアセテート、エチレンビニルアルコール、エチレンブチルアクリレート、エチレンブチルアクリレート一酸化炭素およびそれらの組合せからなる群から選択されるポリエチレンコポリマーを含む。
【００８９】
実施形態では、第２吸収性接着剤組成物は、ポリイソブチレン（ＰＩＢ）を含む。
【００９０】
実施形態では、吸収性接着剤組成物は、本明細書において転換可能接着剤組成物に対して記載したように転換可能であり得る。
【００９１】
実施形態では、第２吸収性接着剤組成物は、吸収性材料を含む。実施形態では、第２吸収性接着剤組成物は、吸水性材料を含む。
【００９２】
実施形態では、第２吸収性接着剤組成物は、親水コロイド、マイクロコロイド、塩および超吸収性粒子からなる群から選択される吸収性材料を含む。
【００９３】
実施形態では、吸収性接着剤組成物は、組成物の１〜６０％（ｗ／ｗ）の量で吸収性材料を含む。
【００９４】
たとえば、吸収性接着剤組成物は、組成物の１〜４０％（ｗ／ｗ）または１〜２０％（ｗ／ｗ）または２０〜４０％（ｗ／ｗ）または２０〜６０％（ｗ／ｗ）または４０〜６０（ｗ／ｗ）％または２５〜５０％（ｗ／ｗ）の量で吸収性材料を含む。
【００９５】
実施形態では、吸収性材料は、親水コロイド、水溶性塩、単糖類、二糖類およびオリゴ糖類、糖アルコール類、ポリペプチド類、有機酸類、無機酸類、アミノ酸類、アミン類、尿素、ポリアクリル酸等の超吸収性粒子、ポリエチレングリコール等のグリコール類、フュームドシリカ、ベントン、ベントナイトおよびそれらの混合物から選択される。
【００９６】
実施形態では、親水コロイドは、グアーガム、ローカストビーンガム、ペクチン、片栗粉、アルギナート、ゼラチン、キサンタンまたはカラヤガム、セルロース誘導体、カルボキシメチルセルロースの塩、カルボキシメチルセルロースナトリウム、メチルセルロース、ヒドロキシプロピルセルロース、ヒドロキシエチルセルロース、でんぷんグリコール酸ナトリウム、ポリビニルアルコールおよびそれらの混合物から選択される。
【００９７】
実施形態では、水溶性塩は、ＮａＣｌ、ＣａＣｌ２、Ｋ２ＳＯ４、ＮａＨＣＯ３、Ｎａ２ＣＯ３、ＫＣｌ、ＮａＢｒ、ＮａＩ、ＫＩ、ＮＨ４Ｃｌ、ＡｌＣｌ３、ＣＨ３ＣＯＯＮａ、ＣＨ３ＣＯＯＫ、ＨＣＯＯＮａ、ＨＣＯＯＫおよびそれらの混合物から選択される。
【００９８】
実施形態では、転換可能接着剤組成物および／または吸収性接着剤組成物は、粘着付与剤、増量剤、非反応性ポリマー、油（たとえば、ポリプロピレンオキシド、エチレンオキシド−プロピレンオキシドコポリマー、鉱油）、可塑剤、充填剤および界面活性剤等の成分を含むことができる。
【００９９】
実施形態では、吸収性接着剤組成物は、本明細書に記載するように測定された少なくとも０．０６ｇ／ｃｍ３／２ｈ、０．０７ｇ／ｃｍ３／２ｈ、０．０８ｇ／ｃｍ３／２ｈ、０．０９ｇ／ｃｍ３／２ｈ、０．１ｇ／ｃｍ３／２ｈ、０．２ｇ／ｃｍ３／２ｈ、０．３ｇ／ｃｍ３／２ｈ、０．４ｇ／ｃｍ３／２ｈ、０．５ｇ／ｃｍ３／２ｈ、０．６ｇ／ｃｍ３／２ｈ、０．７ｇ／ｃｍ３／２ｈ、０．８ｇ／ｃｍ３／２ｈ、０．９ｇ／ｃｍ３／２ｈまたは１ｇ／ｃｍ３／２ｈの吸収量等、本明細書に記載するように測定された少なくとも０．０５ｇ／ｃｍ３／２ｈの吸収量を有する。
【０１００】
実施形態では、第１転換可能接着剤組成物および／または第２吸収性接着剤組成物は、本明細書に記載するように測定された５００ｇ／ｍ２／２４ｈ、７５０ｇ／ｍ２／２４ｈ、１０００ｇ／ｍ２／２４ｈ、１２５０ｇ／ｍ２／２４ｈ、１５００ｇ／ｍ２／２４ｈ、２０００ｇ／ｍ２／２４ｈ、２５００ｇ／ｍ２／２４ｈまたは３０００ｇ／ｍ２／２４ｈを超える等、本明細書に記載するように測定された２５０ｇ／ｍ２／２４ｈを超える水蒸気透過率（ＭＶＴＲ）を有する。
【０１０１】
水蒸気透過率
水蒸気透過率（ＭＶＴＲ）は、逆カップ法（ｉｎｖｅｒｔｅｄ  ｃｕｐ  ｍｅｔｈｏｄ）を用いて２４時間にわたってグラム／平方メートル（ｇ／ｍ２）の単位で測定される。
【０１０２】
直径３５ｍｍの開口部を有する、水および水蒸気不透過性である容器またはカップを使用した。容器内に２０ｍＬ生理食塩水（脱イオン水に０．９％ＮａＣｌ）を配置し、高透過性ポリウレタン（ＰＵ）バッキングフィルム（Ｉｎｔｅｌｌｉｃｏａｒｔ社製のＢＬ９６０１）に搭載された試験接着剤で、開口部を封止した。電気加熱式湿度キャビネット内に容器を配置し、容器またはカップを上下逆に配置して、水が接着剤に接触するようにした。キャビネットを、３２℃および１５％相対湿度（ＲＨ）で維持した。
【０１０３】
時間の関数として容器の重量減少を追跡した。重量減少は、水が接着剤および／またはフィルムを透過したことによる。この差を用いて、試験接着剤フィルムのＭＶＴＲを計算した。時間当たりの重量減少をカップの開口部の面積で割ったもの（ｇ／ｍ２／２４ｈ）として、ＭＶＴＲを計算した。
【０１０４】
材料のＭＶＴＲは、材料の厚さの一次関数である。したがって、材料を特徴付けるためにＭＶＴＲを報告するとき、ＭＶＴＲが報告された材料の厚さについて知らせることが重要である。参照として１５０μｍを用いた。それより薄いまたは厚いサンプルが測定された場合、１５０μｍサンプルに対応するものとしてＭＶＴＲを報告した。したがって、測定されたＭＶＴＲが１０ｇ／ｍ２／２４ｈである３００μｍサンプルは、サンプルの厚さとサンプルのＭＶＴＲとの線形関係のために、１５０μｍサンプルに対してＭＶＴＲ＝２０ｇ／ｍ２／２４ｈを有するものとして報告された。
【０１０５】
最後に、この方法を用いることにより、支持するＰＵフィルムを用いることによって誤差がもたらされることに留意した。接着剤／フィルムラミネートが直列の２つの抵抗のシステムであるという事実を利用することにより、誤差をなくした。フィルムおよび接着剤が同種である場合、透過率は以下のように表すことができる。
１／Ｐ（測定値）＝１／Ｐ（フィルム）＋１／Ｐ（接着剤）
【０１０６】
このため、フィルムの透過率および接着剤の厚さを知ることにより、以下の式を用いて、接着剤の真の透過率、すなわちＰ（接着剤）を計算することができた。
Ｐ（接着剤）＝ｄ（接着剤）／１５０μｍ×１／（１／Ｐ（測定値）−１／Ｐ（フィルム））
式中、ｄ（接着剤）は、接着剤の実際の測定された厚さであり、Ｐ（フィルム）は、いかなる接着剤もないフィルムのＭＶＴＲであり、Ｐ（測定値）は、実際に測定されたＭＶＴＲであった。
【０１０７】
吸湿度
２つの剥離ライナ間で０．５ｍｍ厚さの接着剤フィルムに熱成形することにより、サンプルを準備した。打抜き加工具を用いて、サンプルを打ち抜いた。サンプルサイズは、２５ｍｍ×２５ｍｍであった。剥離ライナを除去した。サンプルを対物レンズに接着し、生理食塩水とともにビーカ内に配置し、３７℃でインキュベータ内に配置した。
【０１０８】
サンプルを、最初に計量し（Ｍ（開始））、２時間後に計量した（Ｍ（２時間）。計量前に対物レンズを布で拭いて乾燥させた。２５ｍｍ×２５ｍｍサンプルの場合、面積は６．２５ｃｍ２であった（表面縁部は除外した）。吸湿量は、以下のように計算することができる。２時間後の吸水量＝（Ｍ（２時間）−Ｍ（開始））／６．２５ｃｍ２。結果は、２時間当たりのｇ／ｃｍ２の単位である。
【０１０９】
剥離力
処方の量およびステップに従って、化合物を暗い色のガラス容器内で１〜２分間、手で混合する。混合物を、使用前に２４時間、すなわち架橋剤が溶解するのに必要な時間にわたりそのままにする。
【０１１０】
その後、剥離ライナ（ＲＬ）として使用されたシリコーン処理された紙の上で（たとえば、５００μｍ厚さを用いて）、溶液をドッグボーンコータでコーティングする。使用前または（ポリウレタンＰＵもしくはポリエチレンＰＥであり得る）トップフィルムに加える前に、蒸発のために、十分長い時間（４８〜７２時間）フィルムを放置する。サンプルの最終的な厚さは、１２０〜１７０μｍで変化する。
【０１１１】
ＨＣが添加された場合、同じコーティング手順を適用し、フィルムの厚さのみが異なることになる。
【０１１２】
剥離試験９０°を行うために、トップフィルム（ＰＵまたはＰＥ）が加えられたサンプルを、矩形状（２５ｍｍ×１００ｍｍ）に、かつ上部に補助テープがあるように切断した。未硬化サンプルの場合、それらを硬化から保護するために、上部に閉鎖する黒色のフィルムを追加し、高速かつ暗闇での処理を行った。
【０１１３】
接着剤から２５×１００ｍｍ２のサンプルを切り出し、完全に清浄にされたプレート（ＨＤＰＥまたはＴＥＦＬＯＮ）の上に堅く押し付けた。その後、接着剤の上に２５×３００ｍｍ２片の補助テープを配置し、テープと試験する接着剤との間の堅固な付着を確実にするために、サンプル全体をローラで加圧した。２３±３℃で３０分間調整した後、サンプルを引張試験機に搭載し、３０４ｍｍ／ｍｉｎの速度で９０度剥離試験を行った。
【０１１４】
図面の詳細な説明
図１は、接着ウエハの概略断面図である。この図では、裏当て層３に設けられた第１接着剤層２が第２接着剤１の上に重なっている。接着ウエハの下面は、使用中に使用者の皮膚Ｓと接触する面である。この面を、ウエハを皮膚Ｓに付着させる前に取り除かれる剥離ライナ（図示せず）によって覆うことができる。図１では、接着ウエハの下面は、その面の中心部分を覆う第２接着剤１と、外縁部に沿った周辺部分における第１接着剤２とから構成される。上面は、使用中に皮膚から離れる方向に面する面である。この面を、収集バッグ８が取り付けられるかまたは取り付けることができる裏当て層３によって覆うことができる。接着ウエハは、ストーマ７からの排泄物が収集バッグ８に入るのを可能にする、中心に位置する貫通穴６を有する。第２接着剤１は、接着ウエハの中心部に配置され、使用中にストーマ７の境界を定める。第１接着剤２は、本明細書に記載したような転換可能接着剤組成物であり得る。第２接着剤１は、本明細書に記載したような吸収性接着剤組成物であり得る。第２接着剤１は、その外周部に沿って傾斜しており、そのため、第２接着剤の中心部分の厚さ（第１厚さ）は、第２接着剤５の周辺部分の厚さ（第２厚さ）より大きい。このように、皮膚Ｓ、第１接着剤２および第２接着剤１によって画定される空間容積４は、低減し、またはさらには図２に示すようになくなる。第１接着剤２は、第２接着剤１の遠位面と斜めの縁部分との両方に付着する。理論的には、第２厚さはゼロに近い可能性があるが、実際的な理由で、接着剤層の平面に対して実質的に垂直であるリム部分５を有することが望ましく、この垂直なリム部分が第２厚さを画定する。第２厚さ５は、空間容積４のサイズと、皮膚Ｓから剥離するときの層状剥離のリスクとを画定する。
【０１１５】
図２は、皮膚Ｓから取り外している間の接着ウエハの概略断面図である。皮膚Ｓは、ここでは、直線として概略的に示すが、接着剤の強度とともに皮膚の柔らかさに応じて、実際には、ウエハが皮膚から引き離されるときに接着剤から分離する前にわずかに引き上げられる可能性がある。ウエハが縁部分で取り外され、（図２において矢印で示すように）皮膚から引き離されるとき、まず、第１接着剤は皮膚から徐々に分離し、空間容積後に第２接着剤が分離し始める。
【０１１６】
実施形態と、本明細書に記載するさまざまな例示的な実施形態の特徴とは、特に別段の指示がない限り、互いに結合する（「混合して適合させる」）ことができる。
【実施例】
【０１１７】
実施例１
剛性基材からの剥離と皮膚からの剥離との間の剥離の差を試験するために、以下の試験を行うことができる。皮膚状基材を準備する方法は以下の通りであり得る。皮膚は、たとえば、その人の年齢、性別および身体的状態に応じて構造が異なる可能性がある。比較できかつ再現可能な結果を与えるために、皮膚に対する剥離を試験するための人工皮膚を準備する。人工皮膚は、後述するように準備するような、軟質フィルムで覆われた軟質シリコーン層の形態である。
【０１１８】
製品が取り除かれたときの皮膚の伸張をシミュレーションするために、柔かい皮膚状の基材を準備する。２成分シリコーン（８４ｇのＳｉｌｇｅｌ６１２Ａおよび６６ｇのＳｉｌｇｅｌ６１２Ｂ）の鋳造を行って、軟質の８〜１０ｍｍ厚さの粘着性シリコーンブロックを形成する。ブロックを７０度で１時間硬化させる。
【０１１９】
シリコーンの上に、試験される接着剤用の機材として機能する軟質の３０μｍのポリウレタンフィルム（ＰＵ、Ｓｃａｐａ  Ｂｉｏｆｌｅｘ１３０）を固定する。
【０１２０】
比較のために、ＰＵフィルム（Ｓｃａｐａ  Ｂｉｏｆｌｅｘ１３０）を標準的なアクリル製両面接着テープ（３Ｍ  １５２２）で剛性ＨＤＰＥプレートに付着させることにより剛性基材を準備する。
【０１２１】
試験サンプルを準備するために、以下の方法を用いることができる。親水コロイド接着剤は以下のようなものであり得る。オストミーケア用の標準装着用の接着剤（Ｋｒａｔｏｎ  ｐｏｌｙｍｅｒｓ社製のＫｒａｔｏｎ１１６１、ＢＡＳＦ社製のＯｐｐａｎｏｌ  Ｂ１２、ＣＰ  Ｋｅｌｃｏ社のペクチンＬＭ  ＣＧ、Ａｋｚｏ  Ｎｏｂｅｌ社のＡｋｕｃｅｌｌ  ＡＦ２８８、ＰＢ  Ｇｅｌａｔｉｎｓ社のＰＢゼラチンおよびＨｅｒｃｕｌｅｓ  Ｃｏｒｐ．のＧｕａｒガムＦＧ−２０を、ｚブレードＡｕｓｔｉｎ３００ｇミキサで混合し、真空をかける）を、４ｍｍシートにプレス加工する。このシートを、１１ｍｍの距離にわたって４ｍｍから０．０５ｍｍまで傾斜させて、層の平面と２０度の傾斜角度を与える。傾斜した縁の幅は８０ｍｍである。傾斜した縁を、一端が５０μｍであり他端が８００μｍであるように切断する。そのように、３９５０μｍから３２００μｍの異なる傾斜の高さでの勾配のゆるやかな傾斜が得られる。５０μｍから８００μｍの増大する高さを用いて、親水コロイド接着剤が転換したアクリル接着剤とともにはがれるときと、皮膚および剛性基材からの剥離中に親水コロイド接着剤と転換可能接着剤との間の層状剥離が発生する可能性があるときとを判断する。図３に、第２接着剤層の断面を示し、それは、中心部分の第１厚さＸ１および縁部分の第２厚さＸ２を有する。図４に、上述したような第２接着剤の試験サンプルを示す。
【０１２２】
転換可能接着剤は以下のようなものであり得る。３０ｒｐｍの速度の撹拌機を用いて、室温で１２０ｍＬトルエンに８０ｇ  ＢＡＳＦ  ａｃＲｅｓｉｎ  Ａ  ２６０  ＵＶを溶解することにより、１％光開始剤を含むＢＡＳＦ  ａｃＲｅｓｉｎ  Ａ  ２６０  ＵＶを準備する。１分間、スパチュラを用いて、結果として得られる６０ｇの溶液を０．２４ｇのＩｒｇａｃｕｒｅ  ７８４光開始剤と混合する。転換可能接着剤を６０μｍ厚さの層で提供し、２５μｍ  ＰＵフィルムにラミネートし、ラミネートを、傾斜しかつ切断された親水コロイド接着剤の上に配置して、本発明による器具をシミュレーションする試験対象を形成する。転換可能接着剤ラミネートは、縁が傾斜した親水コロイド接着剤よりさらに延在する。
【０１２３】
基材からの接着剤の剥離中の層状剥離の試験
試験対象の試験を５０％湿度で２０度において行う。試験対象を軟質基材の上に配置し、指でその上に押圧して付着させる。５分後、転換可能接着剤を１５秒間にわたり３６５ｎｍ  ＵＶＡ光源によって転換させる。転換した接着剤は、その時点ではわずかに接着性であるのみであり、９０度の角度、および手による約１ｃｍ／ｓｅｃの一定速度（オストミー製品の通常の除去の速度と同様）で、接着剤を剥離する。勾配のゆるやかな傾斜前面の幅（８０ｍｍ）を同時に剥離する。傾斜した接着剤が転換可能接着剤とともに基材からはがれるのを停止し、代わりに層状に剥離する第２厚さ（Ｘ２）の高さは、Ｍｉｏｔｕｔｏｙｏ接眼鏡によってμｍ単位で求められる。３つのサンプルを試験する。表１に、予測された結果を示す。表から分かるように、サンプルは、剛性基材から剥離するときには層状に剥離しないが、低い第２高さ（Ｘ２）の傾斜した縁を有するサンプルは、軟質基材から剥離するときには層状剥離する傾向がある。
【０１２４】
【表１】
2018507013.tif 000003
【０１２５】
表１からの試験の結果により、剛性基材で試験した場合、傾斜した親水コロイド接着剤は転換可能接着剤に従うことが分かる。皮膚状の軟質基材で試験した場合、層状剥離が発生する傾向が高くなる。
【図１】
2018507013.tif 000004
【図２】
2018507013.tif 000005
【図３】
2018507013.tif 000006
【図４】
2018507013.tif 000007
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
使用者の皮膚表面に取り付けられる接着ウエハと、ストーマからの排泄物を収集するための収集バッグとを備え、前記バッグが前記接着ウエハに接続され、前記接着ウエハが、前記使用者の前記ストーマに対応する貫通穴を有し、かつ前記接着ウエハが、裏当て層、第１転換可能接着剤層、第２吸収性接着剤層および剥離ライナを備え、前記第１接着剤層が、少なくとも部分的に前記第２接着剤層の外縁部分の上に重なり、かつ前記第２接着剤層が、第１厚さの中心部分と第２厚さの外縁部分とを有し、前記第１厚さが前記第２厚さより大きく、かつ前記第１転換可能接着剤層および前記第２吸収性接着剤層が、前記裏当て層と前記剥離ライナとの間に位置する、オストミー器具。
【請求項２】
前記第２接着剤の前記縁部分が傾斜している、請求項１に記載のオストミー器具。
【請求項３】
前記第２接着剤の前記縁部分が前記第２接着剤層の平面に対して１０〜６０度の角度で傾斜している、請求項１または２に記載のオストミー器具。
【請求項４】
前記第１転換可能接着剤が半径方向に前記第２接着剤よりさらに延在している、請求項１〜３のいずれか一項に記載のオストミー器具。
【請求項５】
前記第２接着剤の前記第２厚さが３００μｍ未満である、請求項１〜４のいずれか一項に記載のオストミー器具。
【請求項６】
前記剥離ライナが前記第１転換可能接着剤組成物および前記第２接着剤組成物の両方と接触している、請求項１〜５のいずれか一項に記載のオストミー器具。
【請求項７】
前記第２接着剤組成物が前記第１転換可能接着剤組成物と前記剥離ライナとの間に位置する、請求項１〜６のいずれか一項に記載のオストミー器具。
【請求項８】
前記接着ウエハが、前記ストーマに対応する前記穴に隣接する中心部と、前記穴から離れる方向に前記接着ウエハの縁に隣接する周辺部とを有し、前記第２接着剤組成物が、少なくとも前記接着ウエハの前記中心部に位置する、請求項１〜７のいずれか一項に記載のオストミー器具。
【請求項９】
前記第２接着剤組成物が前記接着ウエハの前記中心部にのみ位置する、請求項１〜８のいずれか一項に記載のオストミー器具。
【請求項１０】
前記第１転換可能接着剤組成物が少なくとも前記接着ウエハの前記周辺部に位置する、請求項１〜９のいずれか一項に記載のオストミー器具。
【請求項１１】
前記剥離ライナが前記接着ウエハの前記周辺部において前記第１転換可能接着剤組成物と接触している、請求項１〜１０のいずれか一項に記載のオストミー器具。
【請求項１２】
前記剥離ライナが前記接着ウエハの前記中心部において前記第２接着剤組成物と接触している、請求項１〜１１のいずれか一項に記載のオストミー器具。
【請求項１３】
前記第１転換可能接着剤組成物が、ポリアクリレート類、ポリウレタン類およびポリシリコーン類からなる群から選択されるポリマーを含む、請求項１〜１２のいずれか一項に記載のオストミー器具。
【請求項１４】
前記第１転換可能接着剤組成物が、アルコール類、グリコール類、ペンタエリトリトール、トリメチルプロパン、グリセロール、脂肪族エポキシド類、ビスフェノールＡエポキシド類を含む芳香族エポキシド類、脂肪族ウレタン類、シリコーン類、ポリエスエル類およびポリエーテル類のアクリル酸エステル類またはメタクリル酸エステル類からなる群から選択される硬化性分子を含む、請求項１〜１３のいずれか一項に記載のオストミー器具。
【請求項１５】
前記第１転換可能接着剤組成物が光開始剤を含む、請求項１〜１４のいずれか一項に記載のオストミー器具。
【請求項１６】
前記第１転換可能接着剤組成物が、可視光に反応する光開始剤を含む、請求項１〜１５のいずれか一項に記載のオストミー器具。
【請求項１７】
前記第１転換可能接着剤組成物が、チタノセン光開始剤、チオニン／トリエタノールアミンを含む染料／開始助剤系、染料／ホウ酸塩系、染料／パーオキサイド系、およびカンフル−キノン／第三級アミンを含む１，２−ジケトン／開始助剤系からなる群から選択される光開始剤を含む、請求項１〜１６のいずれか一項に記載のオストミー器具。
【請求項１８】
前記第２吸収性接着剤組成物が、スチレン、イソプレン、ブタジエン、エチレンおよびブチレンからなる群から選択されるモノマー単位を含む、請求項１〜１７のいずれか一項に記載のオストミー器具。
【請求項１９】
前記第２吸収性接着剤組成物がスチレンブロックコポリマーを含む、請求項１〜１８のいずれか一項に記載のオストミー器具。
【請求項２０】
前記第２吸収性接着剤組成物が、スチレン−イソプレン−スチレン（ＳＩＳ）、スチレン−ブタジエン−スチレン（ＳＢＳ）、スチレン−イソブチレン−スチレン（ＳＩＢＳ）およびスチレン−エチレン／ブチレン−スチレン（ＳＥＢＳ）からなる群から選択されるスチレンブロックコポリマーを含む、請求項１〜１９のいずれか一項に記載のオストミー器具。
【請求項２１】
前記第２吸収性接着剤組成物がポリエチレンコポリマーを含む、請求項１〜２０のいずれか一項に記載のオストミー器具。
【請求項２２】
前記第２吸収性接着剤組成物が、エチレンビニルアセテート、エチレンビニルアセテート一酸化炭素、エチレンブチルアセテート、エチレンビニルアルコール、エチレンブチルアクリレート、エチレンブチルアクリレート一酸化炭素およびそれらの組合せからなる群から選択されるポリエチレンコポリマーを含む、請求項１〜２１のいずれか一項に記載のオストミー器具。
【請求項２３】
前記第２吸収性接着剤組成物がポリイソブチレン（ＰＩＢ）を含む、請求項１〜２２のいずれか一項に記載のオストミー器具。
【請求項２４】
前記第２吸収性接着剤組成物が吸収性材料を含む、請求項１〜２３のいずれか一項に記載のオストミー器具。
【請求項２５】
前記第２吸収性接着剤組成物が、親水コロイド、マイクロコロイド、塩および超吸収性粒子からなる群から選択される吸収性材料を含む、請求項１〜２４のいずれか一項に記載のオストミー器具。
【国際調査報告】
2018507013.tif 000008
2018507013.tif 000009
2018507013.tif 000010